(57)【要約】【課題】ピックアップロール塗布装置を用いて長尺帯状支持体上に、塗布欠陥がなく、表面形状も均一な安定且つ良好な塗布面を形成し、性能も良好な平版印刷版の塗布方法、及び印刷方法を提供する。【解決手段】ピックアップロールにより塗布液をピックアップし、支持体に転写し塗布する塗布方法において、塗布液の静表面張力が４０×１０-5Ｎ／ｃｍ以上で且つピックアップロールが溝きりロールであることを特徴とする塗布方法。【選択図】図２
2008200644.tif 000002
【特許請求の範囲】
【請求項１】
ピックアップロールにより塗布液をピックアップし、基材に転写し塗布する塗布方法において、塗布液の静表面張力が４０×１０-5〜１００×１０-5Ｎ／ｃｍ以上で且つピックアップロールが溝きりロールであることを特徴とする塗布方法。
【請求項２】
前記ピックアップロールの溝きりのピッチ間隔が０．１〜５ｍｍ且つ溝間幅が０．１〜１．０ｍｍであることを特徴とする請求項１に記載の塗布方法。
【請求項３】
前記ピックアップロールの溝きり角度が３０度から６０度であることを特徴とする請求項１又は２に記載の塗布方法。
【請求項４】
前記ピックアップロールの周速度が１ｍ／ｍｉｎから２０ｍ／ｍｉｎであることを特徴とする請求項１〜３の何れか１項に記載の塗布方法。
【請求項５】
請求項１〜４の何れか１項に記載の塗布方法で形成されたことを特徴とする平版印刷版原版。
【請求項６】
請求項５に記載の平版印刷版原版を画像情報に基づきレーザー露光し、機上現像後に印刷することを特徴とする印刷方法。
【発明の詳細な説明】
【技術分野】
【０００１】
本発明は、平版印刷版原版に関するものであり、詳しくは、ディジタル信号に基づいた画像記録が可能であり、塗布欠陥なく、安定した印刷物を得ることができる平版印刷版原版の塗布方法、それにより得られた平版印刷版原版及び印刷方法に関する。
【背景技術】
【０００２】
従来の印刷工程は、原稿画像からネガもしくはポジフィルムを作製し、フィルムを介してアルミ砂目支持体上に感光層を有する平版印刷版材料（平版印刷版原版とも言う。）に画像を露光し、アルカリ性現像液で現像処理を行うことで平版印刷版を作製し、これを印刷機に取り付け印刷するという手順で行われてきた。
【０００３】
近年、コンピューターの普及に伴い、フィルムを介さずに原稿画像データを直接印刷版に描画するコンピューター・トゥー・プレート（ＣＴＰ）技術が普及しつつあり、フィルム作製に要していた時間を削減し、コスト低減が可能となってきている。又印刷物のニーズとして、数千枚〜１万枚程度の刷り枚数で多種の高品質画像を印刷する、少部数多品種の傾向が高くなってきた。この為、描画時間が短く、高解像度が得られるヒートモードレーザー記録を用いた刷版作製がＣＴＰの主流となりつつある。
【０００４】
ＣＴＰの普及と同期して印刷環境もオフィス化が進み、又環境適性の面からもアルカリ現像液を必要としない、更には全く現像処理を必要としない平版印刷版材料が望まれるようになってきた。
【０００５】
例えば、特開平９−１２３３８７号、同９−１２３３８８号、同９−１３１８５０号には親水性結合剤中に分散された熱可塑性粒子を含有する平版印刷版原版を印刷機に取り付け、印刷機上で現像して平版印刷版を作製する方法を開示している。これらの技術に依ればアルカリ現像を施すことなく、又現像機も要することなく刷版作製が可能であり、擬似的に現像処理不要の平版印刷版を提供できる。
【０００６】
平版印刷版原版においては、近年、支持体に親水性のアルミ基板を用いずプラスチックフィルムを支持体として用い得ることも記載されている。
【０００７】
プラスチックフィルムは金属に比較して熱伝導性が低く、画像形成の際のレーザー露光により感熱層において発生する熱を支持体へと拡散させることなく、効率よく画像形成に利用でき、さらに、アルミニウム支持体に比較して安価であるという利点を有している。
【０００８】
これらのプラスチックフィルムを支持体に用いた刷版として特開平９−３１４７９４号公報には表面をコロナ処理した支持体の使用例が挙げられており、特開平１１−２４５５３０号公報にはプラズマ処理した支持体が開示されている。
【０００９】
また、塗布装置としては各種の装置が知られている。例えばディップ塗布、バー塗布、ファウンテン塗布、その他エアーナイフ、ブレード塗布、バー塗布、スライドホッパー等である。
【００１０】
上記塗布装置を使用した塗布方法の中で連続的に搬送される支持体へ簡便に塗布する方法として、近年、薄膜・高速塗布用として多用されるようになってきたひとつとして、塗布液をロールによりピックアップする塗布装置を使用したピックアップ塗布方法が知られている。
【００１１】
ピックアップ塗布方法でピックアップロールとして溝きりロールを用いたロールコーター塗布について記載がある（例えば、特許文献１参照。）が、塗布液の静表面張力について述べておらず、これら液の塗布安定性を述べているものではなく、静表面張力の高い液においても安定に塗布されることが望まれていた。
【特許文献１】特開２００６−８８０４５号公報
【発明の開示】
【発明が解決しようとする課題】
【００１２】
本発明はピックアップロール塗布装置を用いて長尺帯状支持体に、塗布欠陥がなく、表面形状も均一な安定且つ良好な塗布面が得られ、性能も良好な平版印刷版塗布製造方法、及び印刷方法を提供することにある。
【課題を解決するための手段】
【００１３】
上記課題は、以下の構成により解決することができた。
【００１４】
１．ピックアップロールにより塗布液をピックアップし、基材に転写し塗布する塗布方法において、塗布液の静表面張力が４０×１０-5〜１００×１０-5Ｎ／ｃｍ以上で且つピックアップロールが溝きりロールであることを特徴とする塗布方法。
【００１５】
２．前記ピックアップロールの溝きりのピッチ間隔が０．１〜５ｍｍ且つ溝間幅が０．１〜１．０ｍｍであることを特徴とする前記１に記載の塗布方法。
【００１６】
３．前記ピックアップロールの溝きり角度が３０度から６０度であることを特徴とする前記１又は２に記載の塗布方法。
【００１７】
４．前記ピックアップロールの周速度が１ｍ／ｍｉｎから２０ｍ／ｍｉｎであることを特徴とする前記１〜３の何れか１項に記載の塗布方法。
【００１８】
５．前記１〜４の何れか１項に記載の塗布方法で形成されたことを特徴とする平版印刷版原版。
【００１９】
６．前記５に記載の平版印刷版原版を画像情報に基づきレーザー露光し、機上現像後に印刷することを特徴とする印刷方法。
【発明の効果】
【００２０】
本発明の方法により、静表面張力の大きな塗布液を用いても塗布欠陥を発生することなく、良好な性能を有する平版印刷版原版を作製することが可能となった。
【発明を実施するための最良の形態】
【００２１】
以下、本発明を詳細に説明する。
【００２２】
本発明の平版印刷版原版の作製に用いられるピックアップロール方式の塗布装置について図をもって説明する。
【００２３】
図１は、ピックアップロール方式の塗布装置の概略構成図である。
【００２４】
ロール状に巻かれた元巻き（不図示）から巻出された支持体１０は、バックアップロール２とピックアップロール１との間を搬送され、ピックアップロール１によりピックアップされた塗布液５は支持体１０上に塗布され、掻き取りロール３とバックアップロール４との間で規定厚さに規制され、一定厚となって塗布され、乾燥工程へ搬送される。
【００２５】
本発明のピックアップロールは溝きりロールを用いることを特徴とするものである。
【００２６】
図２は、溝きりロールの溝きり角度、ピッチ間隔及び溝間幅を示す図である。図２（ａ）は溝きりロール１の正面図であり、ピックアップロールの表面には切り溝６が形成されており、該ロールの回転軸と切り溝６とのなす角度θを溝きり角度と呼ぶ。図２（ｂ）〜（ｅ）は切り溝６の断面形状の例を示す図であり、Ｐはピッチを表し、Ｌは溝間幅を表す。
【００２７】
本発明は、上記クレームを満たすことで、初めて達成されることを見出したものである。
【００２８】
即ち、ピックアップロールにより塗布液をピックアップし、支持体に転写し塗布する方法において、塗布液の静表面張力が４０×１０-5Ｎ／ｃｍ以上で且つピックアップロールが溝きりロールであることを要件とする。
【００２９】
塗布液の静表面張力が４０×１０-5Ｎ／ｃｍ以上の液については、ピックアップロールの溝きりが非常に重要であることが本発明により見出された。
【００３０】
塗布液の静表面張力が４０×１０-5Ｎ／ｃｍ以上の液では、ピックアップロール表面に溝きりがなされていないと、静表面張力が比較的に高いために液がピックアップロール表面に均一に転写されずロール表面で液流れを発生し、そのため支持体にも均一に液転写されず、それによりスジやはじき等の塗布故障が発生することが分かった。
【００３１】
また、塗布液の静表面張力の上限は特に制限されないが、支持体への転写性から１２０×１０-5Ｎ／ｃｍ以下であることが好ましい。
【００３２】
更にピックアップロール周速度がピックアップする液溜め容器内の液の泡立ち防止や支持体への過剰な液転写を防止するため、低速度にすることが重要であるが、逆に静表面張力が高い液ではピックアップロール周速度を遅くすると液ピックアップ性が不均一になることが分った。
【００３３】
この場合においてもピックアップロールに溝きりを施すことにより良好な塗布性が得られることを見出した。
【００３４】
ピックアップロール周速度は、ピックアップする液溜め容器内の液の泡立ち防止や支持体への過剰な液転写を防止するため、１ｍ／ｍｉｎから２０ｍ／ｍｉｎが好ましい。２０ｍ／ｍｉｎを超えると液の泡立ちがしやすくなる傾向にあり、１ｍ／ｍｉｎより遅いとピックアップ性が不均一になる傾向にある。
【００３５】
ピッチ間隔、溝間幅、溝きり角度も特に大きな制約はないが、長尺に安定な均一塗布性、塗布面の性能安定性より、ピッチ間隔は０．１〜５ｍｍ且つ溝間幅は０．１〜１．０ｍｍ、溝きり角度が３０度から６０度であることがより好ましい。
【００３６】
〈支持体〉
本発明に用いられる支持体としては、特に大きな制限は無く、金属、プラスチックフィルム、ポリオレフィン等で処理された紙、更にこれら材料を適宜貼り合わせた複合基材等も用いることが出来る。
【００３７】
プラスチックフィルムとしては、ポリエチレンテレフタレート、ポリエチレンナフタレート、ポリイミド、ポリアミド、ポリプロピレン、ポリエチレン、ポリ塩化ビニル、アセテート、ナイロン、ポリエーテルイミド、ポリカーボネート、ポリスルホン、ポリフェニレンオキサイド、ポリフェニレンサルファイド、セルロースエステル類等を挙げることができる。これらプラスチックフィルムは塗布層との接着性を向上させるために、塗布面に易接着処理や下塗り層塗布を行うことが好ましい。易接着処理としては、コロナ放電処理や火炎処理、紫外線照射処理等が挙げられる。また、下塗り層としては、ゼラチンやラテックスを含む層等が挙げられる。
【００３８】
支持体として金属ではアルミニウムが挙げられる。
【００３９】
この場合、純アルミニウム板及びアルミニウム合金板等であってもかまわない。
【００４０】
支持体のアルミニウム合金としては、種々のものが使用でき、例えば、珪素、銅、マンガン、マグネシウム、クロム、亜鉛、鉛、ビスマス、ニッケル、チタン、ナトリウム、鉄等の金属とアルミニウムの合金が用いられ、各種圧延方法により製造されたアルミニウム板が使用できる。また、近年普及しつつあるスクラップ材およびリサイクル材などの再生アルミニウム地金を圧延した再生アルミニウム板も使用できる。
【００４１】
〈バインダー〉
本発明に用いられるバインダーとしては、特に大きな制限なく用いることが出来る。
【００４２】
バインダー樹脂としては、ポリウレタン、ポリエステル、塩化ビニル系共重合体等の塩化ビニル系樹脂、塩化ビニル−酢酸ビニル共重合体等の塩化ビニル系樹脂、ブタジエン−アクリロニトリル共重合体等のポリオレフィン系樹脂、ポリビニルブチラール等のポリビニルアセタール系樹脂、ニトロセルロース等のセルロース系樹脂、スチレン−ブタジエン共重合体等のスチレン系樹脂、ポリメチルメタクリレート等のアクリル系樹脂、ポリアミド、フェノール樹脂、エポキシ樹脂、フェノキシ樹脂、ポリビニルブチラール、ポリビニルアセトアセタール、ポリビニルホルマール等のアセタール系樹脂、及びポリビニルアルコール、ゼラチン等の水溶性樹脂等がある。
【００４３】
バインダー樹脂は、１種単独でも２種以上を組み合わせて用いてもよい。
【００４４】
〈粒子物〉
本発明の平版印刷版原版を形成する塗布液には性能に応じて粒子物を含んでいても良い。
【００４５】
粒子物としては無機或いは有機のフィラーを挙げることが出来る。
【００４６】
例えば、カーボンブラック、グラファイト、ＴｉＯ2、ＢａＳＯ4、ＺｎＳ、ＭｇＣＯ3、ＣａＣＯ3、ＺｎＯ、ＣａＯ、ＷＳ2、ＭｏＳ2、ＭｇＯ、ＳｎＯ2、Ａｌ2Ｏ3、α−Ｆｅ2Ｏ3、α−ＦｅＯＯＨ、ＳｉＣ、ＣｅＯ2、ＢＮ、ＳｉＮ、ＭｏＣ、ＢＣ、ＷＣ、チタンカーバイド、コランダム、人造ダイアモンド、ザクロ石、ガーネット、ケイ石、トリボリ、ケイソウ土、ドロマイト等の無機フィラーやポリエチレン樹脂粒子、フッ素樹脂粒子、グアナミン樹脂粒子、アクリル樹脂粒子、シリコン樹脂粒子、メラミン樹脂粒子等の有機フィラーを挙げることができる。
【００４７】
粒子物としてコア−シェル構造を有するフィラーを挙げることができる。
【００４８】
コア−シェル構造を有する粒子とは、コア粒子表面にシェルとなる部分にコアよりも小粒径の粒子を固着させてなる粒子である。
【００４９】
コア粒子、シェルとなる部分の粒子は無機粒子でも有機粒子でもよい。
【００５０】
コア粒子にシェルとなる粒子を何層にも固着（被覆）させても良い。
【００５１】
コア粒子の平均粒径は０．１〜１５μｍが好ましく、より好ましくは平均粒径１〜１０μｍである。
【００５２】
シェルとなる部分の粒子の平均粒径はコア粒子の平均粒径の１／３以下が好ましく、より好ましくは１／１０以下である。シェルとなる部分の粒子の平均粒径は１５μｍを越えないことが好ましく、また０．１μｍ以上であることが好ましい。
【００５３】
コア粒子の表面に固着する小粒子の被覆度は、本発明の効果が現れる範囲で任意に選ぶことができる。
【００５４】
シェルとなる部分の粒子は、例えば、東レリサーチセンター（株）編「微粒子ポリマーの新展開」に記載のヘテロ凝集法を利用する方法、コア粒子表面からの重合反応による方法、粉体工学会編「粒子設計工学」に記載のハイブリダイザーを用いる乾式凝集攪拌法、等を用いて容易に製造することができる。また、ある種のコア−シェル粒子はコア粒子の表面に小粒子を析出させることにより製造できる。
【００５５】
粒子物としてワックスを挙げることができる。
【００５６】
ワックスとして具体的な化合物は、蜜ロウ、キャンデリラワックス、パラフィンワックス、エステルワックス、モンタンロウ、カルナバワックス、アミドワックス、ポリエチレンワックス、マイクロクリスタリンワックス等の固形ワックス類が挙げられる。
【００５７】
シリコン系化合物（ワックス状のものを含む）として具体的な化合物は、ジメチルシリコンオイル、メチルフェニルシリコンオイル、メチルハイドロジェンシリコンオイル等のストレートシリコンオイル、オレフィン変性シリコンオイル、ポリエーテル変性シリコンオイル、エポキシ変性シリコンオイル、エポキシ・ポリエーテル変性シリコンオイル、アルコール変性シリコンオイル、フッ素変性シリコンオイル、アミノ変性シリコンオイル、フェノール変性シリコンオイル、メルカプト変性シリコンオイル、カルボキシ変性シリコンオイル、高級脂肪酸変性シリコンオイル、カルナバ変性シリコンオイル、アミド変性シリコンオイル、（メタ）アクリル変性シリコンオイル等のラジカル反応性シリコンオイル、シリコンジオールや、シリコンジアミン等の末端反応性シリコンオイル、ハロゲン基、アルコキシ基、エステル基、アミド基、イミド基等で変性された有機変性シリコンオイル等を挙げることができる。
【００５８】
粒子物として金属原子含有粒子を挙げることが出来る
金属原子含有粒子とは鉄、クロム、マンガン、コバルト、ニッケル、銅、亜鉛、チタン、銀、アルミニウム、金、白金等の金属またはその酸化物等の化合物を総称している。
【００５９】
金属原子含有粒子は、強磁性酸化鉄粉末、強磁性金属粉末、立方晶板状粉末等が挙げられる。
【００６０】
強磁性酸化鉄としては、γ−Ｆｅ2Ｏ3、Ｆｅ3Ｏ4、又はこれらの中間酸化鉄でＦｅＯｘ（１．３３＜ｘ＜１．５０）で表されるものを挙げることができる。
【００６１】
強磁性金属粉末としては、Ｆｅ、Ｃｏを始め、Ｆｅ−Ａｌ系、Ｆｅ−Ａｌ−Ｎｉ系、Ｆｅ−Ａｌ−Ｚｎ系、Ｆｅ−Ａｌ−Ｃｏ系、Ｆｅ−Ａｌ−Ｃａ系、Ｆｅ−Ｎｉ系、Ｆｅ−Ｎｉ−Ａｌ系、Ｆｅ−Ｎｉ−Ｃｏ系、Ｆｅ−Ｎｉ−Ｚｎ系、Ｆｅ−Ｎｉ−Ｍｎ系、Ｆｅ−Ｎｉ−Ｓｉ系、Ｆｅ−Ｎｉ−Ｓｉ−Ａｌ−Ｍｎ系、Ｆｅ−Ｎｉ−Ｓｉ−Ａｌ−Ｚｎ系、Ｆｅ−Ｎｉ−Ｓｉ−Ａｌ−Ｃｏ系、Ｆｅ−Ａｌ−Ｓｉ系、Ｆｅ−Ａｌ−Ｚｎ系、Ｆｅ−Ｃｏ−Ｎｉ−Ｐ系、Ｆｅ−Ｃｏ−Ａｌ−Ｃａ系、Ｎｉ−Ｃｏ系、Ｆｅ、Ｎｉ、Ｃｏ等を主成分とするメタル磁性粉末等の強磁性金属粉末が挙げられ、中でもＦｅ系金属粉末が好ましく、例えばＣｏ含有γ−Ｆｅ2Ｏ3、Ｃｏ被着γ−Ｆｅ2Ｏ3、Ｃｏ含有Ｆｅ3Ｏ4、Ｃｏ被着Ｆｅ3Ｏ4、Ｃｏ含有磁性ＦｅＯｘ（４／３＜ｘ＜３／２）粉末等のコバルト含有酸化鉄系磁性粉末が挙げられる。
【００６２】
〈溝きりピックアップロール〉
ピックアップロール
本発明でいうピックアップロールとは、塗布液をピックアップし、基材に転写させるロールと定義する。
【００６３】
ピックアップロールにより転写された液が最終塗布量であってもそれ以上であってもよく、最終塗布量でない場合はピックアップロールにより転写された液をワイヤーバーでかきとる方法等が挙げられる。
【００６４】
この場合、第一段階としてピックアップロール塗布装置により帯状支持体に適当に過剰量の塗布液を塗布し、これら過剰の塗布液（１次膜）にバー塗布装置（バーは静止、又は回転）によりバーを押し当てて過剰な塗布液を掻き落すことによって所望の膜厚（２次膜）を得る方法である。
【００６５】
・溝きり
本発明で言う溝きりとは、ロール表面に複数の切り溝を有することを示す。ロールにワイヤーを巻きつけて形成しても、彫刻により溝を作製しても良く、特に制限なく用いられる。
【００６６】
切り溝の形状は、例えば、断面形状が角型、台形、Ｖ字型、Ｕ字型などの溝形状が挙げられる。切り溝は、ロール回転方向に平行でも良いし、螺旋状でも良い。
【００６７】
・溝きり角度
ピックアップロールの軸に平行線を引き、そこからの角度と定義する。
【００６８】
・材質
ピックアップロールの材質は特に制限なく用いられる。
【００６９】
ゴムとしては、ウレタンゴム、ブチルゴム、エチレン・プロピレンゴムなどが挙げられる。
【００７０】
金属としては例えば鉄、銅、ＡＬ等があるが、加工性、腐食の点からＡＬが好ましい。
・表面メッキ処理
表面メッキ処理としては、本発明の範囲を満たせば特に制限なく用いても良く例えばニッケル、コバルト、ハードクロム、チタン、ＤＬＣ（ダイヤモンド・ライク・カーボン）等挙げられる。メッキ処理は単独でも良く、または、ニッケルメッキ処理したものに更にハードクロムメッキ処理するなど複数行っても良い。
【００７１】
〈印刷方法及び画像露光〉
本発明の平版印刷版原版に画像形成する露光光源としては、特に制限なく用いることができる。その中で高解像度を得るためにはエネルギー印加面積が絞り込める電磁波、特に波長が１ｎｍ〜１ｍｍの紫外線、可視光線、赤外線が好ましく、このような光エネルギーを印加し得る光源としては、例えばレーザー、発光ダイオード、キセノンフラッシュランプ、ハロゲンランプ、カーボンアーク燈、メタルハライドランプ、タングステンランプ、石英水銀ランプ、高圧水銀ランプ等を挙げることができる。この際加えられるエネルギーは画像形成材料の種類により、露光距離、時間、強度を調整することにより適時選択して用いることができる。
【００７２】
本発明の印刷方法に使用するレーザー光源としては一般によく知られているルビーレーザー、ＹＡＧレーザー、ガラスレーザーなどの固体レーザー；Ｈｅ−Ｎｅレーザー、Ａｒイオンレーザー、Ｋｒイオンレーザー、ＣＯ2レーザー、ＣＯレーザー、Ｈｅ−Ｃｄレーザー、Ｎ2レーザー、エキシマーレーザーなどの気体レーザー；ＩｎＧａＰレーザー、ＡｌＧａＡｓレーザー、ＧａＡｓＰレーザー、ＩｎＧａＡｓレーザー、ＩｎＡｓＰレーザー、ＣｄＳｎＰ2レーザー、ＧａＳｂレーザーなどの半導体レーザー；化学レーザー、色素レーザー等を挙げることができ、これらの中でも効率的にアブレートを起こさせるためには、波長が６００〜１２００ｎｍのレーザーが光エネルギーを熱エネルギーに変換できることから、感度の面で好ましい。
【００７３】
本発明の印刷方法では、画像情報に基づいてレーザー露光した後、現像処理を施さずに印刷することを特徴とする。
【００７４】
〈機上現像〉
本発明における機上現像とは、以下内容である。
【００７５】
露光済みの平版印刷版用原版を印刷機のシリンダーに装着し、シリンダーを回転しながら湿し水とインキを供給することによって、平版印刷版用原版の画像形成層の未露光部を除去する方法である。
【００７６】
すなわち、平版印刷版用原版を露光後、そのまま印刷機に装着し、通常の印刷過程の中で現像処理が完了する方式である。
【実施例】
【００７７】
以下、実施例を挙げて本発明を詳細に説明するが、本発明の態様はこれに限定されない。尚、以下の「部」は「質量部」を表す。
【００７８】
〈試料Ｎｏ．１の作製〉
〔支持体〕
厚さ０．３０ｍｍの材質１Ｓのアルミニウム板を８号ナイロンブラシと８００メッシュのパミストンの水懸濁液を用い、その表面を砂目立てした後、よく水で洗浄した。１０％水酸化ナトリウムに７０℃で６０秒間浸漬してエッチングした後、流水で、水洗後、２０％ＨＮＯ3で中和洗浄、水洗した。これをＶＡ＝１２．７Ｖの条件下で正弦波の交番波形電流を用いて１％硝酸水溶液中で３００クーロン／ｄｍ2の陽極時電気量で電解粗面化処理を行った。その表面粗さを測定したところ０．４５μｍ（Ｒａ表示）であった。ひきつづいて３０％のＨ2ＳＯ4水溶液中に浸漬し、５５℃で２分間デスマットした後、３３℃、２０％Ｈ2ＳＯ4水溶液中で、砂目立てした面に陰極を配置して、電流密度５Ａ／ｄｍ2において５０秒間陽極酸化したところ、厚さが２．７ｇ／ｍ2であった。
【００７９】
上記支持体上に下記液１を直径１１８ｍｍ、ロール幅１４５０ｍｍ、表面ハードクロムメッキ、溝きりロールのピッチ間隔Ｐ＝０．２ｍｍ、溝間幅Ｌ＝０．２ｍｍ、溝きり角度θ＝６０度の溝きりピックアップロールにて、溝きりピックアップロールの周速度７．０ｍ／ｍｉｎにて液を転写させ、その後、乾燥膜厚み４．５ｇ／ｍ2になるようにワイヤーバーで計量した。
【００８０】
・液１
スノーテックス−Ｓ〔日産化学工業株式会社製〕                        ３．０９部
スノーテックス−ＰＳＭ〔日産化学工業株式会社製、平均粒径０．０８５μｍ〕
４．５５部
シルトンＪＣ−７０〔水澤化学工業株式会社製、平均粒径４．０μｍ〕      ３．２部
ＥＴＢ−３００〔チタン工業株式会社製〕                            １５．１４部
ＡＭＴ−０８〔水澤化学工業株式会社製〕                              ０．８３部
ＭＰ−４５４０〔日産化学工業株式会社製〕                              ３．２部
リチウムシリケート３５〔日産化学工業株式会社製〕                    １．９２部
リン酸三ナトリウム・１２水〔関東化学株式会社製〕                    ０．０７部
純水                                                                    ６８部
このときの静表面張力は協和界面科学株式会社製ＣＢＶＰ−Ｚで測定し、７２×１０-5Ｎ／ｃｍであった。
【００８１】
以上のようにして作製した試料をＮｏ．１とする。
【００８２】
〈試料Ｎｏ．２〜１７の作製〉
ピックアップロール周速度、ピッチ間隔、溝間幅、溝きり角度を変化させた試料も作製し同様の評価を行った。表１に各試料の変化内容を示す。
【００８３】
・試料Ｎｏ．１２
試料Ｎｏ．１の液１のスノーテックス−Ｓを３．０３部にし、ＦＺ−２１６１〔東レ・ダウコーニング株式会社〕０．０６部添加した液（液２）とした以外同様の試料である。
【００８４】
・試料Ｎｏ．１３
試料Ｎｏ．３の液１のスノーテックス−Ｓを３．０３部にし、ＦＺ−２１６１〔東レ・ダウコーニング株式会社〕０．０６部添加した液（液２）とした以外同様の試料である。
【００８５】
また比較として試料Ｎｏ．１、１２のピックアップロールを平ロールに変化させた試料Ｎｏ．１４，１５も評価した。
【００８６】
また比較として試料Ｎｏ．３、１３のピックアップロールを平ロールに変化させた試料Ｎｏ．１６，１７も評価した。
【００８７】
〔評価〕
〈塗布欠陥〉
塗布後１００ｍ、２０００ｍの試料ｍ2当たりの抜け数をカウントした。
【００８８】
塗布欠陥は数が多いほど悪いことになる。
【００８９】
〈抜け大きさ〉
塗布後１００ｍ、２０００ｍの試料ｍ2当たり塗布故障抜けのうち最も大きいものの大きさ（ｍｍ）を測定した。
【００９０】
〈縦スジ（塗布方向スジ）〉
塗布後１００ｍ、２０００ｍの試料ｍ2当たりのランクを以下の様に評価した。
【００９１】
５；全く発生なし
４；少し発生、実害なし
３；少し発生、実害懸念レベル
２；発生、実害あり
１；多発、実害あり
上記液１または２上に下記液３を乾燥膜厚０．６ｇ／ｍ2になるようにバー塗布にて設けた。
【００９２】
・液３
ＤＬ−５２２〔株式会社日本触媒製、平均分子量１７０，０００〕    ０．３１２５部
ＨＩ−ＤＩＳＰＥＲ  Ａ−１１８〔株式会社岐阜セラツク製造所製カルナバワックス熱溶融性粒子、平均粒径０．３０μｍ〕                                  ３．１６５部
ＳＥ−２７１２Ｆ〔大成ファインケミカル株式会社製、スチレンアクリルポリマー粒子、熱溶融性粒子平均粒径０．０６μｍ〕                                １．３７５部
下記赤外色素（ＡＤＳ８３０ＡＴ）                                ０．０９７５部
純水                                                              ８９．８５部
イソプロピルアルコール                                              ５．１５部
ペノンＪＥ−６６〔日澱化学株式会社製〕                              ０．０５部
【００９３】
【化１】
2008200644.tif 000003
【００９４】
各試料について、液３塗布後に以下に記載の評価を行った。
【００９５】
〈平版印刷版原版の露光及び印刷〉
得られた平版印刷版原版に半導体レーザー光源（発光波長８３０ｎｍ、スポット寸法１０μｍの光源で解像度は走査方向、副走査方向ともに２０００ｄｐｉ）を用いて１７５線相当で５０％網点画像及びベタ画像を、走査速度を変えて画像面における照射エネルギー量が２５０ｍＪ／ｃｍ2で露光した。
【００９６】
尚、ｄｐｉとは２．５４ｃｍ当たりのドットの数を表す。
【００９７】
露光後の平版印刷版原版を現像処理を行なわずにハイデルＧＴＯ印刷機に取り付け、エッチング液としてＳＥＵ−３（コニカミノルタエムジー（株）製）の４５倍水希釈液、インキとしてハイエコー（東洋インキ製造（株）製）を用い、印刷紙として上質紙を用いて印刷を行った。
【００９８】
印刷は、２３℃４８％ＲＨの環境下で行った。
【００９９】
〔印刷物仕上がり品質〕
塗布開始後２０００ｍの試料を用い以下の評価を行った。
【０１００】
印刷開始後３０枚目の仕上がり品質を下記ランクにて目視評価した。
【０１０１】
５：品質良好
４：品質少し劣るが使用全く問題なし
３：品質少し劣るが、使用可能レベル
２：品質悪い、実害性懸念レベル
１：品質悪い、使用不可
〔耐刷〕
塗布開始後２０００ｍの試料を用い以下の評価を行った。
【０１０２】
印刷物の５０％網点が再現されなかったところの枚数を目視により評価した。
【０１０３】
枚数が多い方が耐刷高く、良好である。
【０１０４】
評価した結果を表２に示す。
【０１０５】
【表１】
2008200644.tif 000004
【０１０６】
【表２】
2008200644.tif 000005
【０１０７】
表１、２より、本発明の条件を満たすことにより、塗布性が十分に安定で、且つ性能が良好な試料が得られていることが分かる。
【図面の簡単な説明】
【０１０８】
【図１】ピックアップロール方式の塗布装置の概略構成図である。
【図２】溝きりロールの溝きり角度、ピッチ及び溝間幅を示す図である。
【符号の説明】
【０１０９】
１  ピックアップロール（溝きりロール）
２，４  バックアップロール
３  掻き取りロール
５  塗布液
６  切り溝
１０  支持体
θ  溝きり角度
【図１】
2008200644.tif 000006
【図２】
2008200644.tif 000007